(57)【要約】【課題】安価で安全な薬品を用い、且つ、簡易な操作によって多機能木質材料を得ることができる技術を提供する。【解決手段】カルシウム塩（例えば塩化カルシウム）水溶液にカルシウム保護剤（錯化剤）として例えばマレイン酸および尿素を加え、リン酸化合物（例えばリン酸水素２ナトリウム）水溶液と混合する。そして、この混合水溶液を一液として木質材料に注入した後、加熱するという手段により、カルシウム錯体からカルシウムイオンが遊離しリン酸イオンと反応して、材料組織中にハイドロキシアパタイトを生成固定する。また、ハイドロキシアパタイトを注入固定した木質材料を、銀、銅、亜鉛などの抗菌性金属の化合物の水溶液で処理し、ハイドロキシアパタイトの構成元素であるカルシウムの一部を抗菌性金属と置換する。【選択図】　　　　なし【特許請求の範囲】
【請求項１】
組織中にてハイドロキシアパタイトを生成固定したことを特徴とする多機能木質材料。
【請求項２】
ハイドロキシアパタイトの生成固定は、その原料水溶液にカルシウムイオンの錯化剤を混合した状態で行われた請求項１記載の多機能木質材料。
【請求項３】
前記原料水溶液は、カルシウム塩水溶液とリン酸化合物水溶液を混合してなる請求項１または２記載の多機能木質材料。
【請求項４】
前記錯化剤は、マレイン酸と尿素の水溶液からなる請求項２または３記載の多機能木質材料。
【請求項５】
組織中に生成固定されたハイドロキシアパタイトの構成元素であるカルシウムを少なくともヒトに対して無毒あるいは低毒性を示す抗菌性金属と置換処理することによって組織中に前記抗菌性金属を含有させた請求項１から４のうち何れか一項記載の多機能木質材料。
【請求項６】
抗菌性金属は、銀、銅、亜鉛の一あるいはこれら二以上の化合物からなる請求項５記載の多機能木質材料。
【請求項７】
木質材料をハイドロキシアパタイトの原料水溶液とカルシウムイオンの錯化剤との混合液に浸漬した後、加熱することによって、その組織中にてハイドロキシアパタイトを生成固定することを特徴とした多機能木質材料の製造方法。
【請求項８】
前記原料水溶液と前記錯化剤とは、ハイドロキシアパタイトの生成を抑制した条件で混合される請求項７記載の多機能木質材料の製造方法。
【請求項９】
前記原料水溶液は、カルシウム塩水溶液とリン酸化合物水溶液を混合してなる請求項７または８記載の多機能木質材料の製造方法。
【請求項１０】
前記錯化剤は、マレイン酸と尿素の水溶液からなる請求項７、８または９記載の多機能木質材料の製造方法。
【請求項１１】
組織中にハイドロキシアパタイトを生成固定した後、当該調製木質材料をさらに少なくともヒトに対して無毒あるいは低毒性を示す抗菌性金属の水溶液に浸漬することによって、ハイドロキシアパタイトの構成元素であるカルシウムを前記抗菌性金属と置換処理する請求項７から１０のうち何れか一項記載の多機能木質材料の製造方法。
【請求項１２】
抗菌性金属は、銀、銅、亜鉛の一あるいはこれら二以上の化合物からなる請求項１１記載の多機能木質材料の製造方法。
【発明の詳細な説明】
【０００１】
【発明の属する技術分野】
この発明は、防腐性能、防虫性能、抗菌性能、消臭性能、難燃性能などの各種機能を付与した木質材料とその製造方法に関するものである。
【０００２】
【従来の技術】
従来、木質材料に防腐性能、防虫性能、難燃性能などを付与する方法として、次のような報告がなされている。
（従来技術１）
飽水木材を先ず塩化バリウム溶液に浸漬し、その後リン酸水素アンモニウム溶液に浸漬して、木質材料中にリン酸バリウムとリン酸水素バリウムを生成させる方法（非特許文献１参照。）。
（従来技術２）
木質材料にケイ酸塩を含浸させ、その後塩化バリウム、ホウ酸、ホウ砂などを反応させて、木質材料中に不溶性のケイ酸塩化合物を生成させる方法（非特許文献２および非特許文献３参照。）。
（従来技術３）
ゾル−ゲル法によりシリカゲルを木質材料中に生成させる方法（非特許文献４参照。）。
【０００３】
（従来技術４）
また、木質材料表面にハイドロキシアパタイトを沈着させる方法として、木質繊維（パルプ）と硝酸カルシウムとの混合サスペンジョン溶液にリン酸水素２アンモニウム溶液を滴下し、生成するハイドロキシアパタイトをパルプ表面に沈着させ、その後当該パルプを原料としてシートを調製する報告がある（非特許文献５参照。）。
【０００４】
さらに、ケイ酸モノマーまたはコロイド状ケイ酸溶液と抗菌性金属塩またはホウ酸化合物との混合溶液を木材中に注入し固定する方法が公知である（特許文献１参照。）。
【０００５】
（従来技術５）
また、木質材料の難燃化処理としては、無機質水硬性物質を用いる方法のほか、木質材料にリン系化合物、ホウ素系化合物、ハロゲン系化合物などの難燃化剤を注入、混合、撒布、塗布などして、木質材料と反応させたり（反応型）、単に混合する方法（添加型）が採用されていた。これらの薬剤は、木質材料を単に覆って着火時期を遅らせる役割を行うものから、例えば木材の熱分解温度よりも低い温度で発泡し、木質材料を覆って空気から遮断することにより、燃焼を遅らせるタイプのものまであり、多くの種類の難燃化剤が用いられている。
【０００６】
（従来技術６）
防腐、防虫効果を付与する薬剤としては、フェノール類・無機フッ化物系防腐剤あるいはクロム・銅・ヒ素化合物系防腐剤（いわゆるＣ・Ｃ・Ａ）が用いられている。
【０００７】
（従来技術７）
さらに、木質材料に抗菌性能あるいは消臭性能を付与する方法としては、パルプにカルボキシル基などを導入した化学修飾木質材料に抗菌性を有する重金属を配位結合させ、あるいはキチン、キトサンなどを混合、塗布、吸着、化学結合させて、その抗菌性をそのままあるいはこれに抗菌性を示す重金属類を配位結合させる方法を挙げることができる。
【０００８】
【非特許文献１】
西本孝一、科学朝日、朝日新聞社、１９８７年、１０月号、ｐ．３８−４３
【非特許文献２】
古野毅、外２名、「ケイ酸塩を用いた木材の無機質複合化（第１報）水ガラスによる注入および反応液としての硫酸アルミニウムと塩化カルシウムの適用」、木材学会誌、日本木材学会、１９９１年、第３７巻、第５号、ｐ．４６２−４７２
【非特許文献３】
古野毅、外３名、「ケイ酸塩を用いた木材の無機質複合化（第２報）水ガラスと塩化バリウム，ホウ酸，ホウ砂反応液による無機質複合体と性質」、木材学会誌、日本木材学会、１９９２年、第３８巻、第５号、ｐ．４４８−４５７
【非特許文献４】
坂志朗、外２名、「ゾル−ゲル法による木材と無機質の複合化（第１報）多孔特性を維持した無機質複合化木材」、木材学会誌、日本木材学会、１９９２年、第３８巻、第１１号、ｐ．１０４３−１０４９
【非特許文献５】
川勝博伸、外２名、「アパタイト−パルプ複合体繊維を原料にした抄造法によるアパタイトシートの開発およびシートのタンパク質・核酸吸着特性」、繊維学会誌、（社）繊維学会、２０００年、第５６巻、第４号、ｐ．１９３−１９８
【特許文献１】
特開平８−１７４５１２号公報
【０００９】
【発明が解決しようとする課題】
しかしながら、上述した従来技術にはそれぞれ次のような課題がある。
（従来技術１）
この方法は、木質材料を予め飽水状態にし、さらに２回薬液に浸漬する必要があり、第一液と第二液が接触すると直ぐに水不溶性化合物が生成するため木質材料の表面層だけが主に処理される可能性がある。
（従来技術２）
この方法は、木質材料を高アルカリ性（ｐＨ１２〜１３）の水ガラス水溶液に浸漬するため、木質材料の劣化が進行する恐れがあり、また、この場合も２回薬液への浸漬処理を必要としてその操作が煩雑であった。
（従来技術３）
この方法で用いるテトラメトキシシラン、テトラエトキシシラン、あるいはテトラプロポキシシランの価格は非常に高価であり、しかも注入薬液の調製にアルコール類を用いるなど、その実用上の操作や取り扱いが煩雑であるという欠点を有している。
【００１０】
（従来技術４）
また、この技術は、タンパク質等を吸着するため、その後、動物細胞培養基としての性質を検討しているに止まっている（川勝博伸ら著「繊維学会誌」（社）繊維学会刊行、２０００年第５６巻第４号、ｐ．２０５−２０９およびＨ．Ｋａｗａｋａｔｓｕ　ｅｔ　ａｌ．「Ｃｙｔｏｔｅｃｈｎｏｌｏｇｙ」　３５、ｐ．６５−７２、２００１）。
【００１１】
（従来技術５）
さらにこの方法において無機質水硬性物質を用いる場合、木質材料の樹種によっては無機質水硬性物質が硬化しないことがあった。また、リン系化合物、ホウ素系化合物の中には水などの媒体に溶解し難く、常温では数パーセントで飽和となるものがある。このため木質材料に対して高注入量が得難く、また、たとえ注入が良好に行えても耐水性に劣り、木質材料から薬剤が溶脱や揮散してアレルギーの原因となるなどの欠点があった。
【００１２】
（従来技術６）
この技術で用いられるフェノール類・無機フッ化物系防腐剤やクロム・銅・ヒ素化合物系防腐剤などは、ヒトを含めた動物に有害と考えられる薬品を含むという問題がある。
【００１３】
（従来技術７）
また、抗菌性能、消臭性能を付与する技術には、この従来技術７のほか、これらの性能を有する薬剤を内蔵したセルロース系カプセルが流通しているが、木質系板材やボード類にこのような加工を施したものは存在しない。
【００１４】
本発明者は、かねてよりヒトや動物に対する影響が小さく、地球環境を保全し得る無害、無毒、超低毒性の薬剤によって防腐、防虫、難燃性能を有する木質材料の処理技術を鋭意研究・検討していたところ、本発明を創作するに至った。つまり、その目的とするところは、安価で安全な薬品を用い、且つ、簡易な操作によって多機能木質材料を得ることができる技術を提供することである。
【００１５】
【課題を解決するための手段】
上述した目的を達成するために種々検討した結果、組成が人骨と同じとされ人工骨としても用いられるリン酸カルシウム（以下、ハイドロキシアパタイト）の製造原液、即ちカルシウム塩およびリン酸化合物の混合水溶液をカルシウムイオンとリン酸イオンとを反応させることなく一液として保つことに成功し、当該混合水溶液にて木質材料を処理した後、加熱してカルシウムイオンとリン酸イオンとの反応を開始させることによって、木質材料中にハイドロキシアパタイトを生成析出させると共にその組織中に固定する方法を見出したのである。
【００１６】
即ち、例えば塩化カルシウム水溶液とリン酸水素２ナトリウム水溶液とを混合すると、混合中にハイドロキシアパタイトが逐次生成され、沈殿する。このため、木質材料組織中にハイドロキシアパタイトを調製しようとすれば、上記二つの水溶液を時間的に前後して順次注入しなければならない。しかし、このような逐次注入では木質材料表面でハイドロキシアパタイトが生成・沈着し、これが障害となって第二液目の水溶液の注入が困難となる。また、木質材料中に未反応の第一液目の水溶液が残存する可能性も高い。
【００１７】
このような不都合を回避するために、本発明ではカルシウム塩（例えば塩化カルシウム）水溶液にカルシウム保護剤（以下、錯化剤）として例えばマレイン酸および尿素を加え、リン酸化合物（例えばリン酸水素２ナトリウム）水溶液と混合するという手段を用いた。この手段では、ハイドロキシアパタイトが生成・沈殿することなく当該混合水溶液を一液として保つことができる。そして、この混合水溶液を一液として木質材料に注入した後、加熱するという手段により、カルシウム錯体からカルシウムイオンが遊離しリン酸イオンと反応して、当該材料組織中にハイドロキシアパタイトを生成固定することができる。
【００１８】
なお、本発明において、カルシウム塩は、塩化カルシウム、クエン酸カルシウム、ギ酸カルシウム、水酸化カルシウム、ナフテン酸カルシウム、硝酸カルシウム、シュウ酸カルシウム、酸化カルシウム、硫酸カルシウムから、またリン酸化合物は、リン酸、リン酸一カリウム、リン酸三アンモニウム、リン酸三カリウム（第三リン酸カリウム）、リン酸水素アンモニウムナトリウム、リン酸水素二アンモニウム、リン酸水素二ナトリウム、リン酸水素二カリウム、リン酸水素バリウム、リン酸二カリウム、リン酸二水素アンモニウム、リン酸二水素カリウム、リン酸二水素リチウム、リン酸二バリウム、リン酸リチウムから選択することが好ましい。
【００１９】
一方、錯化剤の添加方法は、第一液（塩化カルシウム水溶液）に加えても、第二液（リン酸水素２ナトリウム水溶液）に加えても、さらに第一液と第二液を混合し、ハイドロキシアパタイトが生成した溶液に加えてもよい。ただし、第一液と第二液の混合水溶液に添加する場合は、混合後に析出したハイドロキシアパタイトが溶解するまで撹拌する必要がある。また、この撹拌処理によっても第一液と第二液の濃度によっては、析出したハイドロキシアパタイトが溶解しない場合があるため、このような濃度の混合水溶液を使用することは避けるのが好ましい。また、用いる錯化剤は、用いるアルカリ土類金属化合物のアルカリ土類金属あるいは用いる酸イオンと配位化合物（錯体）を作る化合物であれば、上述したマレイン酸および尿素に限定されるものではない。例えば、酢酸、ギ酸、シュウ酸、マロン酸、マレイン酸、コハク酸、グルタル酸、アジピン酸（フマル酸）、アンモニア、エチレンジアミン、プロピレンジアミン、ジエチレンジアミン、トリエチレンテトラミン、ＥＤＴＡ（エチレンジアミン４酢酸イオン）、尿素、アミノ酸類の群から一または二以上を選ぶことができる。
【００２０】
次に、このようにしてハイドロキシアパタイトを注入固定した木質材料を、銀、銅、亜鉛などの抗菌性金属の化合物の水溶液で処理するという手段を用いる。この手段によって、木質材料に固定したハイドロキシアパタイトの構成元素であるカルシウムの一部を上記抗菌性金属と置換する。ここで用いる抗菌性金属は、上述した銀、銅、亜鉛の一、あるいはこれら二以上の化合物のほか、ヒトを含む動物には無毒あるいは低毒性でありながら、微生物には毒性を示すものを採用することができる。また、処理薬剤に用いるリン酸塩の代わりに硫酸塩を用いることによって硫酸カルシウムを木質材料に固定することもできる。この場合も、リン酸カルシウムの場合と同様にカルシウムの一部を抗菌性金属と置換できる。
【００２１】
以上の手順により調製した木質材料は、抗菌性金属を担持したハイドロキシアパタイト固定材料として、その抗菌性金属による防腐性能、防虫性能、抗菌性能を有するほか、ハイドロキシアパタイトの多孔質性による消臭性能やハイドロキシアパタイトがリン酸塩であることによる難燃性能をも有する。
【００２２】
【発明の実施の形態】
以下、本発明の実施例を説明する。
【００２３】
【実施例】
（木質材料に対するハイドロキシアパタイト生成固定）
塩化カルシウム（ＣａＣｌ２）水溶液に錯化剤としてマイレン酸（Ｃ２Ｈ２（ＣＯＯＨ）２）水溶液および尿素（Ｈ２ＮＣＯＮＨ２）水溶液を加えた。この混合水溶液にリン酸２ナトリウム（Ｎａ２ＨＰＯ４）水溶液を加え、カルシウムイオン溶液とリン酸イオン溶液との混合時におけるハイドロキシアパタイトの生成を抑制したハイドロキシアパタイト原料水溶液を調製した。
このハイドロキシアパタイト原料水溶液を減圧したデシケータ中で予め内部の気体を除去した木材片を入れた容器に導入した。このように木材片をハイドロキシアパタイト原料水溶液に浸漬して、減圧した状態で３０分間放置し、木材片内部の気体を充分に除去した。そして、デシケータ内部を常圧に戻し、木材片を常温で１６時間ハイドロキシアパタイト原料水溶液に浸漬した。その後、木材片をハイドロキシアパタイト原料水溶液に浸漬したままオートクレーブ中で加熱することによって、木材組織中にハイドロキシアパタイトを生成固定させた。さらに、当該ハイドロキシアパタイト固定木材片をその体積の２０倍量のイオン交換水で繰り返し洗浄して残存薬剤を除去した後、常温で乾燥させた。
【００２４】
（抗菌性金属の置換操作）
上記乾燥後のハイドロキシアパタイト固定木材片を硝酸銀、硝酸銅および硝酸亜鉛の各水溶液、あるいはこれら金属化合物の混合水溶液に浸漬することによって、ハイドロキシアパタイトの構成元素であるＣａの一部をＡｇイオン、ＣｕイオンあるいはＺｎイオンと置換した。置換操作は、木材片にハイドロキシアパタイト原料水溶液を注入した場合と同じ要領に従ってハイドロキシアパタイト固定木材片に抗菌性金属溶液を注入した後、２４時間常温に放置して行った。さらに、この放置後の木材片を、その体積の２０倍量のイオン交換水で繰り返し洗浄することにより木材片に生成あるいは残存している薬剤を除去した後、乾燥させて木材試験片とした。
【００２５】
（重量増加率）
上記ハイドロキシアパタイト固定木材片および上記木材試験片の重量増加率は、耐候操作前、即ちハイドロキシアパタイト生成固定および抗菌性金属置換の各処理によって１．５〜３．２％（ｗ／ｗ）を示した。
【００２６】
（木材試験片のスペクトル分析）
上記木材試験片を、ＳＥＭ（走査型電子顕微鏡、日本電子ＪＳＭ５６００ＬＶ）−ＥＤＸＡ（エネルギー分散型Ｘ線分析装置、日本電子　ＪＥＤ２１４０）法によって観察・分析した。電子顕微鏡用試料（縦横１０〜２０ｍｍ×厚さ１．５ｍｍ）を半径断面について作成し、カーボンで真空蒸着（日本電子　ＪＥＣ５２０）した。ＥＤＸＡでの特性Ｘ線の検出は、加速電圧１５ｋＶ、照射電流量１．５ａＮ、作動距離２０ｍｍ、Ｘ線取出角３０°、試料傾斜角０°、エネルギー幅Ｐ−Ｋα（１．９６−２．０７ｋｅＶ）、Ｃａ−Ｋα（３．６３−３．７６ｋｅＶ）、Ｚｎ−Ｋα（８．５５−８．７３ｋｅＶ）、Ａｇ−Ｌα（２．９２−３．０５ｋｅＶ）で行った。また、デジタルマッピングは、画素数５１２×５１２、デュエルタイム０．２ｍｓｅｃ／ｐｏｉｎｔに設定し、測定時間は１画素につき１時間行った。また、有効時間１００秒間による点分析も同じ分析条件で行った。
上記条件によるスペクトル分析の結果、リン、銀、亜鉛の特性Ｘ線のピークが観察された。このことから木材試験片の組織中にハイドロキシアパタイトが生成し、そのカルシウムの一部が銀や亜鉛と置換されていることが判明した。
また、点分析の結果、Ａｇ−Ｌαの特性Ｘ線ピークが検出された。
さらに、木材試験片の外観や以下に説明する木材試験片の防腐性能試験などの結果から、当該木質試験片の組織中にハイドロキシアパタイトと抗菌性金属の複合体がほぼ均一に分散固定されていることが分かった。
【００２７】
（防腐試験）
ＪＩＳ　Ｋ　１５７１−１９９８に従って、上記木材試験片の防腐試験を行った。ここでは腐朽菌として、褐色腐朽菌オオウズラタケ（Ｆｏｍｉｔｏｐｓｉｓ　ｐａｌｕｓｔｒｉｓ）および白色腐朽菌カワラタケ（Ｔｒａｍｅｔｅｓ　ｖｅｒｓｉｃｏｌｏｒ）を用いた。また、木材試験片に対する溶脱試験は、次のように行った。８個の木材試験片を常温水中に浸漬し、撹拌しながら８時間溶脱操作を行い、その後１６時間６０℃で乾燥させるまでの操作を一回として、この操作を１０回繰り返した。
そして、当該木材試験片を６０℃下にて４８時間乾燥させた後、重量を計測し、気化エチルアルコール中で常温、２週間滅菌した。各３個の木材試験片を２５０ｇの石英砂と８０ｍｌの液体倍地上に予め腐朽菌の菌糸体を蔓延させた培養容器中に投入し、これを無菌環境下にセットした。この培養容器を２６±１℃、Ｒ．Ｈ．７０％で、２０ｗ（ワット）×２（個）の白色蛍光灯照明下におき、１２週間培養した。そして、抗菌操作後、木材試験片の質量減少率（％）を求め、処理による耐朽性向上の指標とした。
この結果、先ず褐色腐朽菌オオウズラタケによる質量減少率は、コントロールの質量減少率が約３４％であったのが、ハイドロキシアパタイト−Ｚｎの木材試験片の場合約１４％まで改善した。また、ハイドロキシアパタイト−Ａｇ−Ｚｎの木材試験片の場合約２２％であった。つまり、これら木材試験片は質量減少率が約１０〜２０％改善されていることから、その防腐効果は良好と理解できる。なお、ハイドロキシアパタイトのみを固定した木材片では、コントロールの質量減少率よりも約８％大きかった。これは木質材料中にハイドロキシアパタイトを調製する際、高含水率の状態で比較的高温度で加熱したことにより、木材成分の一部が加水分解して低分子化し、この結果、腐朽されやすくなったと推測することができる。
他方、耐候操作した木材試験片の質量減少率は、耐候操作前のものよりも、ハイドロキシアパタイト−Ｚｎの木材試験片を除き、５〜２１％低下した。特に、ハイドロキシアパタイトのみを固定した木材片にあっては、コントロールのそれより低くなり、加水分解等によって可溶化した成分が腐朽試験時に溶脱しなかったこと、および可溶化成分が耐候操作時に試験片から溶脱したことによって腐朽し難くなったと考えられる。耐候操作後のハイドロキシアパタイト−Ａｇの木材試験片の質量減少率は最も小さく、これはハイドロキシアパタイト−Ａｇがオオウズラタケによる腐朽を有効に阻害したものといえる。
一方、白色腐朽菌カワラタケに対する防腐効果は、オオウズラタケの場合よりも非常に大きく、ＪＩＳ規格で基準とされる質量減少率３％を下回る結果が得られた。耐候操作後の防腐効果は、操作前と大差はなかったが、加水分解生成物の除去による質量減少率は低下した。
【００２８】
（抗菌性能試験）
ハイドロキシアパタイト−Ａｇ−Ｚｎの木材試験片を、大腸菌（Ｅｓｃｈｅｒｉｃｈｉａ　ｃｏｌｉ　Ｗ３１１０）、黄色ブドウ状球菌（Ｓｔａｐｈｙｌｏｃｏｃｃｕｓ　ａｕｒｅｕｓ　ＩＦＯ　１３２７６）を培養した平面培地上に静置して、その抗菌性能をハローの形成状態で評価した。
この結果、両細菌ともハローの形成が認められ、抗菌性を有すると評価できた。
また、同木材試験片について、菌数測定法により抗菌性能試験をしたところ、上記の両細菌とも１８時間で完全に死滅したことから、やはり抗菌性を有すると評価できた。
【００２９】
（難燃性試験）
ハイドロキシアパタイトのみを生成固定した木質材料を２３℃、Ｒ．Ｈ．６５％、恒温恒湿室で調湿した後、ＪＩＳ規格１３２２−１９６６に従って難燃性試験を行った。この結果、加熱１分間で防炎２級に相当する難燃性が認められた。
【００３０】
【発明の効果】
以上説明したように本発明では、リン酸カルシウム固定木質材料を、哺乳動物には低毒性でありながら微生物には毒性を示す銀、銅、亜鉛などの抗菌性金属化合物の水溶液で処理し、木質材料に固定したリン酸カルシウムの構成元素であるカルシウムの一部をそれら抗菌性金属と置換したので、当該抗菌性金属担持ハイドロキシアパタイト固定木質材料は、その抗菌性金属に原因して防腐性能、防虫性能、抗菌性能を有するほか、ハイドロキシアパタイトの多孔質性による各種物質の吸着性能（脱臭性能などを含む）およびハイドロキシアパタイトがリン酸塩であることによる難燃性能をも有する。
【００３１】
従って、製造が安価且つ容易に行え、ヒトをはじめとする哺乳動物に安全で、防腐、防虫、抗細菌性、消臭性および難燃性などを有する木質材料を提供することができた。よって、本発明が生活環境汚染防止上あるいは産業上に寄与する価値は非常に大きいものである。